(57)【要約】      （修正有）【課題】吸着剤を利用した多成分溶液からの着目した揮発成分の吸着除去、回収方法を提供する。【解決手段】手段揮発性成分を含有する溶液を高温で、当該成分選択型吸着剤床４ａに導入して吸着剤と接触させて当該成分を吸着剤に吸着させて他の成分と分離した後に、溶液の吸着剤床への供給を停止し、当該成分を吸着した当該成分選択型吸着剤床４ｂに吸着工程と同一又はそれ以上の温度で不活性ガスをパージガスとして向流に流過して、吸着剤床から当該成分を離脱することによる、当該成分の除去、回収方法。当該成分が水分、その他の成分が揮発性有機物の場合の水分選択型吸着剤は、SiO2/Al2O3比が５以下の低シリカ吸着剤および同左シリカコート剤である。当該成分が揮発性有機物、その他の成分が水の場合の揮発性有機物選択型吸着剤は、SiO2/Al2O3比が５以上の高シリカ吸着剤である。【選択図】図１
2010104904.tif 000002
【特許請求の範囲】
【請求項１】
揮発性易吸着成分及び難吸着成分を含有する溶液を易吸着成分吸着剤と接触させて該吸着剤に易吸着成分を吸着させて難吸着成分を流出させる吸着工程を終了した後に、溶液の接触を停止し、該易吸着成分を吸着した吸着剤に不活性ガスを向流にパージして該易吸着成分を吸着剤から離脱させる脱着工程を実施する、揮発性易吸着成分及び難吸着成分の分離方法。
【請求項２】
請求項１において、脱着したパージ不活性ガスを冷却して揮発性易吸着成分を液化回収し、残留する不活性ガスをパージガスとして還流再使用することを特長とする揮発性易吸着成分及び難吸着成分の分離方法。
【請求項３】
請求項１,２において揮発性易吸着成分として揮発性有機物、難吸着成分として水分を用い、易吸着成分吸着剤としてＳｉＯ２／Ａｌ２Ｏ３比が５以上の高シリカ吸着剤を用いる揮発性易吸着成分及び難吸着成分の分離方法。
【請求項４】
請求項３の高シリカゼオライトとして、シリカライト、ベータ、モルデナイト、Ｙ型ゼオライト、メソポーラスシリカＭＣＭ−４１を用いる揮発性易吸着成分及び難吸着成分の分離方法。
【請求項５】
請求項１,２において揮発性易吸着成分として水分、難吸着成分として揮発性有機物を用い、易吸着成分吸着剤としてＳｉＯ２／Ａｌ２Ｏ３比が５以下の低シリカ吸着剤およびシリカゲルを用いる揮発性易吸着成分及び難吸着成分の分離方法。    
【請求項６】
請求項５の低シリカゼオライトとして、Ｋ−Ａ型ゼオライト、Ｎａ−Ａ型ゼオライト、Ｃａ−Ａ型ゼオライト、Ｎａ−Ｋ−Ａ型ゼオライト、Ｎａ−Ｚｎ−Ａ型ゼオライト、Ｋ−Ｚｎ−Ａ型ゼオライトおよび同左シリカコート剤を用いる揮発性易吸着成分及び難吸着成分の分離方法。
【請求項７】
吸着工程を終了した後に、溶液の接触を停止し、吸着剤を充填した充填塔に残留する保有液を、パージガスで置換して、原料に循環させる請求項１から６記載の揮発性易吸着成分及び難吸着成分の分離方法。
【請求項８】
脱着工程を終了した後に、パージガスの接触を停止し、吸着剤を充填した充填塔に残留するパージガスを、難吸着成分で置換して、吸着工程を開始する請求項１から７記載の揮発性易吸着成分及び難吸着成分の分離方法。
【請求項９】
請求項１から８において、吸着工程の温度を臨界温度、圧力以下の高温で揮発性易吸着成分で吸着し、吸着工程と同一又はより高温の不活性ガスを向流にパージして脱着することを特長とする揮発性易吸着成分及び難吸着成分の分離方法。
【請求項１０】
請求項１から９を具体化した、揮発性易吸着成分及び難吸着成分の分離装置。
【発明の詳細な説明】
【技術分野】
【０００１】
本発明は、揮発性易吸着成分及び難吸着成分を含有する溶液から吸着剤を利用して揮発性易吸着成分と難吸着成分とを分離する方法に関する。一層詳細には、本発明は、水分を含有する揮発性有機物（以下ＶＯＣ）溶液から水分を吸着分離し、除去する方法または、ＶＯＣを吸着分離して、回収する方法に関する。
【背景技術】
【０００２】
水分を含有するＶＯＣから水分を除去する方法として最も頻繁に採用されている方法は、水分含有ＶＯＣを蒸留装置に供給して低沸点成分であるＶＯＣと、高沸点成分である水分を蒸留して分離する方法である。この方法では、ＶＯＣ濃度の上昇に伴いある温度および組成のところで、溶液の組成と蒸気の組成とが一致し（共沸濃度）、定沸点の混合液体が得られ、蒸留によっては共沸濃度よりも高い濃度のＶＯＣを調製することができない課題がある。
【０００３】
ＶＯＣ濃度のより高い無水ＶＯＣを合成する場合には、シクロヘキサン等の水分と会合する化合物を脱湿剤として加えて脱水する方法が採用されている。この方法では、脱水剤の添加、脱水剤のＶＯＣからの分離及び回収に付加的な設備が必用であり、装置構成及び分離操作が煩雑となる。
【０００４】
また、今後普及が予想されるものとしては、膜分離法が挙げられる。この方法では、水分含有ＶＯＣ蒸気を水蒸気／ＶＯＣ分離係数の高い膜に供給することで水分のみを選択的に膜を経由して除去して、高い濃度のＶＯＣを得る方法が実用化段階に達している。膜分離法は蒸留法のような高度な循環操作を行わないことから、分離エネルギーの低減、簡易な装置構成による設備費の低減が期待できる。しかし、一方では、膜の水蒸気／ＶＯＣ分離係数を反映して、その最高濃度（共沸濃度）はエタノールにおいて９９．５質量％に留まり、また、モジュールのピンホールによるリークの懸念が潜在的に存在する。
【０００５】
ＶＯＣ濃度が共沸濃度を越える高純度のＶＯＣを合成するその他の方法としては、水分含有ＶＯＣを気化してゼオライト等の脱湿剤を充填した吸着塔に相対的に高い圧力で供給して、脱湿剤によって水分を除去して高純度のＶＯＣを塔後方から回収し、水分で飽和した吸着塔を相対的に低い圧力に導いて水分を離脱して再生し、再び水分除去による高純度のＶＯＣ回収に移行する圧力スイング法（以下「ＰＳＡ」と呼ぶ）が提案されている。この方法では、モレキュラーシーブ効果により吸着剤窓径より小さな水蒸気は吸着するが、より大きな分子のＶＯＣ蒸気は吸着しないゼオライト系モレキュラーシーブであるＫ−Ａ、Ｎａ−Ａが使用できるため９９．９質量％以上の無水ＶＯＣを調製することが可能である。しかし、この方法の欠点は、処理する水分含有ＶＯＣを全量気化する必用があり、このための気化エネルギーが無視できないことである。
【発明の開示】
【発明が解決しようとする課題】
【０００６】
本発明は、例えば上述した液相でのＶＯＣ水分２成分系において、ＶＯＣ濃度が共沸濃度を越える高純度のＶＯＣの合成を、従来ゼオライト系の水分吸着剤を脱湿剤としての使い捨ての使用により達成していたことの欠点を改善し、連続的な水分吸着剤の使用により達成する方法を提供するものである。
【０００７】
例えてＶＯＣ水分２成分系に関して、上述した課題は、ＶＯＣ水分２成分系に限らずに、揮発性易吸着性成分及び難吸着性成分を含有する溶液から揮発性易吸着性成分と難吸着性成分の分離に適用できる。
【課題を解決するための手段】
【０００８】
本発明者等は、上述した課題を達成するために、鋭意研究した結果、特定の水分吸着剤を使用してＶＯＣからの水分除去を行うと、ＶＯＣ中の水分を吸着し、ＶＯＣ中の水分濃度を共沸濃度よりも低い濃度に低減し得ることを見出した。これは上記吸着剤がＶＯＣ水分２成分系において高い水分／ＶＯＣ分離係数を有することから水分を選択的に吸着するためと判断される。本方法を採用することにより、蒸留法に単独の最高濃度であるＶＯＣ水共沸濃度を越える高純度のＶＯＣを調製することが可能であることを見出して本発明をなすに至った。
【０００９】
また同じく、特定のＶＯＣ吸着剤を使用してＶＯＣ含有水溶液からのＶＯＣ吸着を行うと、水溶液中のＶＯＣを吸着し、水溶液中のＶＯＣ濃度を低減し得ることも見出した。これは上記吸着剤がＶＯＣ水分２成分系において高いＶＯＣ／水分分離係数を有することからＶＯＣを選択的に吸着するためと判断される。本方法を採用することにより、蒸留法を使用することなくＶＯＣと水分を分離することが可能であることを見出して本発明をなすに至った。
【００１０】
かくして、本発明によれば、下記を提供する：
１．揮発性易吸着成分及び難吸着成分を含有する溶液を易吸着成分吸着剤と接触させて該吸着剤に易吸着成分を吸着させて難吸着成分を流出させる吸着工程を終了した後に、溶液の接触を停止し、該易吸着成分を吸着した吸着剤に不活性ガスを向流にパージして該易吸着成分を吸着剤から離脱させる脱着工程を実施する、揮発性易吸着成分及び難吸着成分の分離方法。
２．請求項１において、脱着したパージ不活性ガスを冷却して揮発性易吸着成分を液化回収し、残留する不活性ガスをパージガスとして還流再使用することを特長とする揮発性易吸着成分及び難吸着成分の分離方法。
３．請求項１,２において揮発性易吸着成分として揮発性有機物、難吸着成分として水分を用い、易吸着成分吸着剤としてＳｉＯ２／Ａｌ２Ｏ３比が５以上の高シリカ吸着剤を用いる揮発性易吸着成分及び難吸着成分の分離方法。
４．請求項３の高シリカゼオライトとして、シリカライト、ベータ、モルデナイト、Ｙ型ゼオライト、メソポーラスシリカＭＣＭ−４１を用いる揮発性易吸着成分及び難吸着成分の分離方法。
５．請求項１,２において揮発性易吸着成分として水分、難吸着成分として揮発性有機物を用い、易吸着成分吸着剤としてＳｉＯ２／Ａｌ２Ｏ３比が５以下の低シリカ吸着剤およびシリカゲルを用いる揮発性易吸着成分及び難吸着成分の分離方法。    
６．請求項５の低シリカゼオライトとして、Ｋ−Ａ型ゼオライト(以下Ｋ−Ａ)、Ｎａ−Ａ型ゼオライト(以下Ｎａ−Ａ)、Ｃａ−Ａ型ゼオライト(以下Ｃａ−Ａ)、Ｎａ−Ｋ−Ａ型ゼオライト(以下Ｎａ−Ｋ−Ａ)、Ｎａ−Ｚｎ−Ａ型ゼオライト(以下Ｎａ−Ｚｎ−Ａ)、Ｋ−Ｚｎ−Ａ型ゼオライト(以下Ｋ−Ｚｎ−Ａ)および同左シリカコート剤（末尾にコートと記す。）を用いる揮発性易吸着成分及び難吸着成分の分離方法。
７．吸着工程を終了した後に、溶液の接触を停止し、吸着剤を充填した充填塔に残留する保有液を、パージガスで置換して、原料に循環させる請求項１から６記載の揮発性易吸着成分及び難吸着成分の分離方法。
８．脱着工程を終了した後に、パージガスの接触を停止し、吸着剤を充填した充填塔に残留するパージガスを、難吸着成分で置換して、吸着工程を開始する請求項１から７記載の揮発性易吸着成分及び難吸着成分の分離方法。
９．請求項１から８において、吸着工程の温度を臨界温度、圧力以下の高温で揮発性易吸着成分を吸着し、吸着工程と同一又はより高温の不活性ガスを向流にパージして脱着することを特長とする揮発性易吸着成分及び難吸着成分の分離方法。
【発明の効果】
【００１１】
本発明においては、揮発性易吸着成分と難吸着成分との分離が液相で行われるため蒸留法、ＰＳＡのような相変化を伴わず、相変化を行うのは脱着再生時の揮発性易吸着成分（揮発性易吸着成分蒸気）のみのため、原料の相変化に伴う蒸発エネルギーがほとんど無く、原料及び製品取り出しライン、吸着塔は液相輸送のため小口径であり、低設備、低ランニングコストの分離方法が可能である。
【発明を実施するための最良の形態】
【００１２】
本発明において、揮発性易吸着成分及び難吸着成分とは、それぞれ吸着剤に対する相対的に異なる吸着性能を有するものを言い、例えば揮発可能でありかつ吸着剤に対する吸着性能が相対的に高い成分を揮発性易吸着成分と称し、吸着剤に対する吸着性能が相対的に低い成分を難吸着成分と称する。
【００１３】
例えば、ＶＯＣ水分２成分系に関して言えば、親水性吸着剤を使用すれば、水分はＶＯＣに比べて親水性吸着剤に吸着し易いことから、揮発性易吸着成分になり、ＶＯＣは水に比べて親水性吸着剤に吸着し難いことから、難吸着成分になる。
【００１４】
同じく、ＶＯＣ水分２成分系に関して言えば、疎水性吸着剤を使用すれば、ＶＯＣは水分に比べて疎水性吸着剤に吸着し易いことから、揮発性易吸着成分になり、水分はＶＯＣに比べて疎水性吸着剤に吸着し難いことから、難吸着成分になる。
【００１５】
このような親水性吸着剤の例として、ＳｉＯ２／Ａｌ２Ｏ３比が５以下の、Ｋ−Ａ型ゼオライト、Ｎａ−Ａ型ゼオライト、Ｃａ−Ａ型ゼオライト、Ｎａ−Ｋ−Ａ型ゼオライト、Ｎａ−Ｚｎ−Ａ型ゼオライト、Ｋ−Ｚｎ−Ａ型ゼオライトおよび同左シリカコート剤およびシリカゲルがある。本発明においては、上述した親水性吸着剤を一種以上用いてよい。
【００１６】
Ａ型ゼオライトのシリカコートとしては、下記の調製法を採用した。すなはち、Ａ型ゼオライトを無水メタノールに加えて、１５質量％のスラリーを調製し、これにテトラエチルオルソシリケート（ＴＥＯＳ）を１質量％加え、これに攪拌しながら脱イオン水を微量滴下して、３０分で５質量%のスラリーになるように加えると、ＴＥＯＳは加水分解してＡ型ゼオライトの表面にケイ酸が析出する。このゼオライトをろ過、水洗した後、昇温速度５０℃／時間、焼成保持時間１時間で３８０〜７２０℃で熱処理をすると、吸着剤結晶の上に０．１μｍ程度のシリカのネットワークが生成し、Ａ型ゼオライトコート品を得ることができる。
【００１７】
また、本発明の方法は、高濃度ＶＯＣからの水分の親水性吸着剤による除去に限らず、水溶液中から水溶性揮発性有機物質（Ｃ１〜Ｃ４ＶＯＣ、ＤＭＦ、酢酸エチル等）を除去するのにも用いることができる。この場合には、水を難吸着成分として、水溶性揮発性有機物質を揮発性易吸着成分として、疎水性吸着剤を用いて水溶性揮発性有機物質を吸着剤に吸着させて水と分離するのが有利である。
【００１８】
このような疎水性吸着剤の例として、シリカライト、ベータ、モルデナイト、Ｙ型ゼオライト、メソポーラスシリカＭＣＭ−４１を挙げることができる。
【００１９】
本発明において用いる親水性吸着剤及び疎水性吸着剤は、市販されているものを用いてよい。
【００２０】
本発明に従えば、揮発性易吸着成分及び難吸着成分を含有する溶液を吸着剤と接触させて該吸着剤に易吸着成分を吸着させて難吸着成分を流出させる。吸着剤を充填した充填塔出口から揮発性易吸着成分がブレークスルー直前に吸着工程を終了する。揮発性易吸着成分のブレークスルーは、充填塔出口の易吸着成分を検出器によってモニターすることによって知ることができる。
【００２１】
吸着工程を終了した後に、溶液の接触を停止し、該易吸着成分を吸着した吸着剤から該易吸着成分を離脱させる脱着工程を実施する。
【００２２】
脱着工程は、先ず初めに、吸着剤を充填した充填塔に、不活性ガス、例えば窒素ガスを、原料溶液の供給方向と並流方向又は向流方向に通して充填塔内に残留する難吸着成分を充填塔から排出させて、排出した難吸着成分を原料溶液の供給ラインに還流する。充填塔の不活性ガスによる置換が終了したら、充填塔への不活性ガスの供給を停止し、循環ブロワーを用いて、吸着工程と同一温度またはより高温で吸着塔後方から、吸着工程と反対方向にパージガスを流過して該易吸着成分を吸着剤から離脱させる。吸着工程における当該吸着剤の液相吸着量は、温度が上昇しても大きく減少しないが、離脱においては温度が高いほど吸着剤表面蒸気圧は大きく、また気相吸着量は大きく減少することから、吸着工程の温度はＶＯＣが変質しない範囲でより高温で、パージガスも吸着工程と同一又はより高温で実施するほうが、該易吸着成分の吸着剤からの離脱速度が速く、かつ離脱度も高くなることから望ましい。吸着温度は、水分の場合、５０ないし１５０℃で実施するのが普通である。これは、脱着工程の温度も５０ないし１５０℃で実施することを意味する。    
【００２３】
また、脱着工程では、不活性ガスの流量が大きい程、該易吸着成分の吸着剤からの離脱速度が速く、かつ離脱度も高くなることから望ましい。不活性ガスの流量は、水分含有濃度５w%のＶＯＣ100kg/hあたり  ３〜８０  ｍ３N／hであるのが普通である。      
【００２４】
本発明において、好適な実施態様として、不活性ガスをパージガスとして充填塔に供給して該易吸着成分を吸着剤から離脱させる場合に、ＰＳＡ−ドライヤーを用いて、充填塔から流出する易吸着成分を高い濃度でかつ難吸着成分を低い濃度で含有する不活性ガスをＰＳＡ−ドライヤーに通して易吸着成分及び難吸着成分の一部をＰＳＡ−ドライヤー中の吸着剤に吸着させてＰＳＡ−ドライヤーから超乾燥不活性ガスを得て、これを循環させて用いることもできる。
【００２５】
ＰＳＡ−ドライヤーに充填する吸着剤としては、ハニカム成型したシリカゲルを挙げることができる。
【００２６】
以下に、高濃度ＶＯＣから水分を親水性吸着剤を用いて除去する実施態様について説明することにする。かかる実施態様は、例えば蒸留法に単独の最高濃度であるＶＯＣ水共沸濃度を越える高純度のＶＯＣを調製する場合に適用できる。
【００２７】
かかる実施態様を図面を参照しながら説明する。
本発明の第一の実施態様を図１に、シーケンスを表１に、操作条件を表２に示す。
【００２８】
【表１】
2010104904.tif 000003
【００２９】
【表２】
2010104904.tif 000004
【００３０】
〔Ａ塔−吸着工程、Ｂ塔−液気置換工程〕
図１において、温度６０℃、水分６質量％を含有するエチルアルコール１００ｋｇ／ｈを流路１から液体輸送ポンプ２、バルブ３ａを通じて親水性吸着剤充填塔４ａに供給する。充填塔４ａは直径６０ｃｍ、高さ１２０ｃｍの大きさでありここに２００リットルの親水性吸着剤ハニカム５が充填されている（空塔速度は０．１〜１ｃｍ／ｓｅｃ、ＳＶ値は５〜２０  １／ｈである）。充填塔４ａ後方から水分が流過する直前に含水ＶＯＣの供給を停止する。充填塔４ｂは塔後方まで水分吸着帯が移動した状態であり、流路１７から供給される５０ｍ３Ｎ／ｈの乾燥窒素を減圧弁１８、バルブ８ｂを通じて供給された窒素ガスによりＶＯＣと置換される。ＶＯＣは１０ｂを通じて原料供給ラインに還流する。
【００３１】
〔Ａ塔−吸着工程、Ｂ塔−パージ工程開始〕
充填塔４ｂの窒素置換が終了すると、バルブ９ｂ、不活性ガス循環ブロワー１１を通じてパージガスが温度６０℃で吸着塔後方から前方に向流に流過して、吸着水分の離脱が開始される。
【００３２】
〔Ａ塔−吸着工程、Ｂ塔−向流パージ工程〕
充填塔４ｂのパージ工程が開始すると、手動弁１８、バルブ８ｂを開いて乾燥窒素を塔後方から向流にパージして水分を置換脱着して、水分吸着帯を塔前方に移動させる。
【００３３】
〔Ａ塔−吸着工程、Ｂ塔−液気置換工程〕
充填塔４ｂの減圧交流パージ工程が終了すると水分除去が完了するので、バルブ６ｂを開いて流路７から製品の低水分含有エチルアルコールを充填塔４ｂに導いて塔内を製品エチルアルコールで充満させ吸着工程への移行を円滑に進める。
【００３４】
以上がＡ塔−吸着工程、Ｂ塔−液気置換、向流パージ、液気置換工程から構成されるエチルアルコールの脱水であり、この工程が終了すると同一の操作をＢ塔−吸着工程、Ａ塔−液気置換、減圧工程、減圧向流パージ工程で塔を切り替えて実施する。
【００３５】
〔ＰＳＡ−ドライヤー〕
ここで真空ポンプ１１から抽気された高濃度水分と低濃度エチルアルコールを含有する窒素ガスはブロワー１２、バルブ１３ａを通じて親水性吸着剤充填塔１４ａに供給する。充填塔１４ａは直径１０ｃｍ、高さ８０ｃｍの大きさでありここに５リットルの親水性吸着剤ハニカム１５が充填されている。（空塔速度は０．４ｍ／ｓｅｃ、吸着負荷（１ｍ３の吸着剤によるＤ．Ｐ．−４０℃の乾燥窒素の製造量）は６５０ｍ３Ｎ／ｈ／ｍ３で有る。）水分及びＶＯＣの一部を吸着された窒素はバルブ１６ａ、流路１７からＤ．Ｐ−４０℃程度の超乾燥窒素として流過する。水分吸着帯が塔１４ａ後方から流過する直前に吸着を停止して、再生工程に移る。充填塔１４ｂは水分吸着帯が塔後方に到達した状態にあり、バルブ２１ａを開いて真空ポンプ２２により塔１４ｂを５ｋＰａ程度に減圧する。塔１４ｂの圧力が５ｋＰａに達すると、減圧弁１９，バルブ２０ａを開いて流路１７から乾燥窒素を向流パージガスとして減圧条件下供給すると、塔内の水蒸気分圧が急速に減少するため吸着剤１５からの水分脱着が進行し吸着剤は再生される。真空ポンプ２２から抽気された高濃度水分と低濃度ＶＯＣを含有する窒素は凝縮器２３に於いて冷却器２４で５℃程度に冷却されて水分の９０％以上が凝縮する。凝縮水には２０質量％程度のＶＯＣを含有しているため原料製造ラインに還流する。（通常はＶＯＣ／水分粗分離用蒸留塔に戻すが、本発明に直接関係しないので省略した。）不凝結ガスは流路２５からヒーター２７で吸着工程温度６０℃以上に昇温されて減圧弁１８に還流されて窒素、ＶＯＣとも回収される。
従って本発明では窒素、ＶＯＣとも高度に回収されるため本発明のエチルアルコールの水分除去工程での窒素、ＶＯＣの損失は殆ど無い。
【実施例】
【００３６】
実施例１
ここで発明者は本発明の有効性を確認するため充填塔４ａの親水性吸着剤ハニカム５として、Ｋ−Ａ、Ｎａ−Ａ、Ｃａ−Ａ、Ｎａ−Ｋ−Ａ、Ｎａ−Ｚｎ−Ａ、Ｋ−Ｚｎ−Ａ、Ｎａ−Ｋ−Ａ、シリカゲル、Ｎａ−Ｘの比較評価を行った。結果を表３に示す。
【００３７】
【表３】
2010104904.tif 000005
【００３８】
いずれもエチルアルコール水の共沸組成Ｃ２Ｈ５ＯＨ  ９５質量％、Ｈ２Ｏ  ５質量％を越えており本発明の有効性が示される。特にＫ−Ａ、Ｎａ−Ａ、Ｃａ−Ａ、Ｎａ−Ｋ−Ａ、Ｎａ−Ｚｎ−Ａ、Ｋ−Ｚｎ−Ａ、Ｎａ−Ｋ−Ａコート品は、エチルアルコールに対し分子篩効果を示すＡ型ゼオライトである高い水分吸着性能を示した。最も高い水分除去性能を示したのはＮａ−Ｋ−Ａであった。これは比較的大きな水分吸着速度とエチルアルコールに対する分子篩効果を有する程度の窓径（結晶のガスの通り道）で有るためと思われる。Ｎａ−Ｋ−Ａコート品も高い水分吸着性能を示すが、シリカコートにより耐酸性が向上しており、有機酸等が共存する原料でも劣化が少ない。
【００３９】
次に吸着剤として最も性能の高いＮａ−Ｋ−Ａをハニカムとして、サイクルタイム６０分における原料供給量とエチルアルコール中水分濃度の関係を調べた。結果を表４に示す。
【００４０】
【表４】
2010104904.tif 000006
【００４１】
原料流量の増大に伴いエチルアルコール中の水分濃度は増大するが１５０ｋｇ／ｈにおいても１質量％程度を維持している。又流量を８０ｋｇ／ｈ程度に減少すると水分濃度は０．０１質量％まで低減できる。
【００４２】
次に吸着剤として最も性能の高いＮａ−Ｋ−Ａをハニカムとして、サイクルタイムとＶＯＣ中水分濃度の関係を調べた。結果を表５に示す。
【００４３】
【表５】
2010104904.tif 000007
【００４４】
サイクルタイムの増大に伴いエチルアルコール中の水分濃度は増大するが１２０分においても１．２質量％程度を維持している。又サイクルタイムを１５分程度に減少すると水分濃度は０．０３質量％まで低減できる。従ってサイクルタイムの短縮で吸着剤の使用量を削減できることが判る。
【００４５】
次に吸着剤として最も性能の高いＮａ−Ｋ−Ａをハニカムとして、窒素パージガス量とＶＯＣ中水分濃度の関係を調べた。結果を表６に示す。
【００４６】
【表６】
2010104904.tif 000008
【００４７】
窒素パージ量の増大に伴いエチルＶＯＣ中の水分濃度は低下し８４ｍ３Ｎ／ｈでは０．０１質量％に達する。又パージガス量を２９ｍ３Ｎ／ｈに減少すると水分濃度は０．２質量％まで上昇する。従って窒素パージ量の増大で水分濃度の大幅な減少を計ることが出来る。
【００４８】
実施例２
実施例１においては脱着工程で流過した水分を含有したパージ用窒素ガスをＰＳＡ−ドライヤーに通して、露点−４０℃以下に除湿して循環したが、低度の水分除去であれば、チラーユニットによる除湿後循環使用することも可能である。図２において流路１７に凝縮器２３、冷却器２４を設置してパージガスを５℃程度に冷却して除湿し、その後ヒータ２７にてパージガスを６０℃以上に昇温して、手動弁１８、バルブ８ｂを開いて乾燥窒素を塔後方から還流することもできる。
【００４９】
本発明の有効性を確認するためパージ用窒素ガス中の水分濃度と、エチルアルコール中水分濃度の関係を示す。
【００５０】
【表７】
2010104904.tif 000009
【００５１】
窒素パージガス中の水分濃度量の増大に伴いエチルアルコール中水分濃度は上昇し、１ｖｏｌ％では１．２質量％に上昇する。しかし簡易な低温凝縮器の付設のみでも０．１５質量％低度の脱湿は可能である。
【００５２】
実施例３
実施例１及び２においては、本発明を使用したエチルアルコール中水分除去の有効性を示したが、水溶液中の低濃度揮発性有機物の除去への適用も可能である。ディメチルフォルムアミド(以下ＤＭＦ)１５質量％を含有する水溶液からの疎水性吸着剤を用いた除去を行った。使用する装置は実施例１と同様のもののため図１を使用して説明する。
【００５３】
〔Ａ塔−吸着工程、Ｂ塔−液気置換工程〕
図１において、温度９５℃、ＤＭＦ１５質量％を含有する水分１００ｋｇ／ｈを流路１から液体輸送ポンプ２、バルブ３ａを通じて疎水性吸着剤充填塔４ａに供給する。充填塔４ａは直径６０ｃｍ、高さ３０ｃｍの大きさでありここに５０リットルの疎水性吸着剤ハニカム５が充填されている。（空塔速度は０．１〜１ｃｍ／ｓｅｃ、ＳＶ値は５〜２０  １／ｈで有る。）充填塔４ａ後方からの低ＤＭＦ濃度の溶液が流過する。充填塔４ａ後方からＤＭＦが流過する直前にＤＭＦ含有水の供給を停止する。充填塔４ｂは塔後方までＤＭＦ吸着帯が移動した状態であり、流路１７から供給される５ｍ３Ｎ／ｈの乾燥窒素を手動弁１８、バルブ８ｂを通じて供給された窒素ガスによりＤＭＦ含有水と置換される。ＤＭＦ含有水は１０ｂを通じて原料供給ラインに還流する。
【００５４】
〔Ａ塔−吸着工程、Ｂ塔−向流パージ工程開始〕
充填塔４ｂの窒素置換が終了すると、バルブ９ｂ、循環ポンプ１１を通じて窒素パージガスが吸着工程と同一又はそれ以上の温度で向流に流過して、吸着されたＤＭＦの脱着が開始される。
【００５５】
〔Ａ塔−吸着工程、Ｂ塔−向流パージ工程〕
充填塔４ｂの向流パージが開始すると、手動弁１８、バルブ８ｂを開いて乾燥窒素を塔後方から向流にパージしてＤＭＦを減圧脱着して、ＤＭＦ吸着帯を塔前方に移動させる。
〔Ａ塔−吸着工程、Ｂ塔−気液置換工程〕
充填塔４ｂの向流パージ工程が終了するとＤＭＦ除去が完了するので、バルブ６ｂを開いて流路７からＤＭＦ除去水を充填塔４ｂに導いて塔内をＤＭＦ除去水で充満させ吸着工程への移行を円滑に進める。
【００５６】
以上がＡ塔−吸着工程、Ｂ塔−液気置換、向流パージ、気液置換工程から構成されるＤＭＦ含有水からのＤＭＦ回収であり、この工程が終了すると同一の操作をＢ塔−吸着工程、Ａ塔−液気置換、向流パージ、気液工程で塔を切り替えて実施する。
【００５７】
〔ＰＳＡ−ＤＭＦ除去〕
ここで真空ポンプ１１から抽気された高濃度ＤＭＦと低濃度水分を含有する窒素ガスはブロワー１３、バルブ１３ａを通じて疎水性吸着剤充填塔１４ａに供給する。充填塔１４ａは直径１０ｃｍ、高さ４０ｃｍの大きさでありここに２．５リットルの疎水性吸着剤ハニカム１５が充填されている。（空塔速度は０．４ｍ／ｓｅｃ、吸着負荷（１ｍ３の吸着剤によるＤＭＦ１０ｐｐｍ（ｖ／ｖ）の窒素の製造量）は１３００ｍ３Ｎ／ｈ／ｍ３で有る。）ＤＭＦ及び水分の一部を吸着された窒素はバルブ１６ａ、流路１７からＤＭＦ濃度１０ｐｐｍ、露点−１５℃程度の乾燥窒素として流過する。ＤＭＦ吸着帯が塔１４ａ後方から流過する直前に吸着を停止して、再生工程に移る。充填塔１４ｂはＤＭＦ吸着帯が塔後方に到達した状態にあり、バルブ２１ｂを開いて真空ポンプ２２により塔１４ｂを５ｋＰａ程度に減圧する。塔１４ｂの圧力が５ｋＰａに達すると、減圧弁１９、バルブ２０ａを開いて流路７から乾燥窒素を向流パージガスとして減圧条件下供給すると、塔内のＤＭＦ分圧が急速に減少するため吸着剤１５からのＤＭＦ脱着が進行し吸着剤は再生される。真空ポンプ２２から抽気された高濃度ＤＭＦと低濃度水分を含有する窒素は凝縮器２３に於いて冷却器２４で５℃程度に冷却されてＤＭＦの９０％以上が凝縮する。凝縮水は２０質量％程度のＤＭＦを含有しているため回収再使用する。（通常はＤＭＦ／水分粗分離用蒸留塔に戻すが、本発明に直接関係しないので省略した。）不凝結ガスは流路２５からブロワー１２入口に還流されて窒素、ＤＭＦとも回収される。
従って本発明では窒素、ＤＭＦとも高度に回収されるため本発明のＤＭＦ除去工程での窒素、ＤＭＦの損失は殆ど無い。
【００５８】
ここで発明者は本発明の有効性を確認するため充填塔４ａの疎水性吸着剤ハニカム５として、シリカライト(ＳｉＯ２／Ａｌ２Ｏ３比１００)、ベータ(ＳｉＯ２／Ａｌ２Ｏ３比７０)、モルデナイト(ＳｉＯ２／Ａｌ２Ｏ３比７０)、Ｙ型ゼオライト(ＳｉＯ２／Ａｌ２Ｏ３比７０)、ＭＣＭ−４１(ＳｉＯ２／Ａｌ２Ｏ３比∞)、参照の親水性吸着剤ハニカムとしてシリカゲル、Ｎａ−Ｘ(ＳｉＯ２／Ａｌ２Ｏ３比２．５)の比較評価を行った。結果を表８に示す。
【００５９】
【表８】
2010104904.tif 000010
【００６０】
以上本発明では、有機物質中の水分除去においては液相において親水性吸着剤を使用して水分を除去し、吸着した水分を減圧又は昇温により気相処理で除去して再生し、水分中の有機物質除去においては、液相に於いて疎水性吸着剤を使用して有機物質を除去し、吸着した有機物質を減圧又は昇温により気相処理で除去して再生することによる分離法であり、２塔以上の操作により連続的な分離が可能である。従来の蒸留法、全量蒸発による圧力スイング法、膜法に比べて高効率、省エネルギーの分離が可能である。
【産業上の利用可能性】
【００６１】
本発明の液相吸着気相脱着法は、高濃度成分の相変化を伴わずに液相着目成分を分離、除去又は回収ができるので、省エネルギー型、簡易、操作が容易、コンパクトな方法、操作を提供できる。
【図面の簡単な説明】
【００６２】
【図１】本発明の第一の実施態様を示す。
【図２】本発明の第二の実施態様を示す。
【符号の説明】
【００６３】
１、７、１７、２５  流路
２  液体輸送ポンプ
３ａ、３ｂ、４ａ、４ｂ、６ａ、６ｂ、８ａ、８ｂ、９ａ、９ｂ、１０ａ，１０ｂ、１３ａ、１３ｂ、１６ａ、１６ｂ、２０ａ、２０ｂ、２１ａ、２１ｂ  バルブ
４ａ、４ｂ、１４ａ、１４ｂ  吸着剤充填塔
５、１５  吸着剤ハニカム
１８  減圧弁
１１  不活性ガス循環ブロワー
１８  手動弁
１２  ブロワー
２２  真空ポンプ
１９  減圧弁
２３  凝縮器
２４  冷却器
２７  ヒーター  
【図１】
2010104904.tif 000011
【図２】
2010104904.tif 000012